(57)【要約】【課題】リブ等の薄肉の補強部において、繊維強化樹脂の充填不良、繊維濃度の低下、繊維長の低下を抑制し、軽量性と機械特性に優れた繊維強化樹脂構造部材を提供する。【解決手段】繊維強化樹脂構造部材１０は、繊維１８を含む熱可塑性樹脂で構成された本体部１２と、繊維を含む熱可塑性樹脂で構成され、本体部１２の表面に一体的に立設され、平板状部分である一般部２２が本体部１２より薄肉の補強部１４と、本体部１２に対する補強部１４の根元部から補強部１４の表面に渡って、補強部１４に一体的に設けられ、補強部１４の一般部２２より厚さの大きな繊維誘導部１６と、を有する。【選択図】図１
2019198965.tif 000002
【特許請求の範囲】
【請求項１】
繊維を含む熱可塑性樹脂で構成された本体部と、
前記繊維を含む前記熱可塑性樹脂で構成され、前記本体部の表面に一体的に立設され、平板状部分である一般部が前記本体部より薄肉の補強部と、
前記本体部に対する前記補強部の根元部から前記補強部の表面に渡って、前記補強部に一体的に設けられ、前記補強部の前記一般部より厚さの大きな繊維誘導部と、
を有する繊維強化樹脂構造部材。
【請求項２】
前記繊維の長さは、１ｍｍ以上５０ｍｍ以下である請求項１に記載の繊維強化樹脂構造部材。
【請求項３】
前記補強部の面方向は、前記本体部の成形時における前記熱可塑性樹脂の流れ方向と交差しており、
前記繊維誘導部は、前記補強部における前記流れ方向の上流側の面に設けられた凸部を有している請求項１又は請求項２に記載の繊維強化樹脂構造部材。
【請求項４】
前記凸部が設けられている側における前記本体部に対する前記補強部の根元部には、前記補強部側から前記本体部側に向かうにしたがって肉厚が増加する肉盛り部が設けられている請求項３に記載の繊維強化樹脂構造部材。
【請求項５】
前記繊維誘導部は、前記補強部の高さ方向に直線的に延びている請求項３又は請求項４に記載の繊維強化樹脂構造部材。
【発明の詳細な説明】
【技術分野】
【０００１】
本発明は、繊維強化樹脂構造部材に関する。
【背景技術】
【０００２】
繊維強化樹脂を用いて車両構造部材を成形するための金型において、リブを形成するための凹部と対向する位置に凸部を設ける技術が開示されている（特許文献１参照）。プレス成形時に繊維強化樹脂が金型の凸部によって凹部の方向に押し出されることで、該凹部に該繊維強化樹脂が充填され易くなる。
【０００３】
また、熱可塑性樹脂で構成されたリブ付きパネルにおいて、板断面をパネル部とリブ部の二重構造とする技術が開示されている（特許文献２参照）。この技術では、重量平均繊維長割合について、リブ部をパネル部に比べて低くすることで、リブ部に進入する繊維本数を増やし、リブ部において樹脂リッチな領域を解消している。
【０００４】
更に、成形品に肉抜き溝が形成される金型を用い、繊維強化樹脂材料が金型のキャビティ内に射出されたときに、繊維が肉抜き溝の方向とほぼ平行に強く配向されるようにする技術が開示されている（特許文献３参照）
【先行技術文献】
【特許文献】
【０００５】
【特許文献１】特開２０１３−６００６０号公報
【特許文献２】特開２０１２−１４８４４３号公報
【特許文献３】特開平８−１４２２１３号公報
【発明の概要】
【発明が解決しようとする課題】
【０００６】
しかしながら、上記した特許文献１に記載の技術では、金型の凸部によって、成形品におけるリブの根元部に凹部が形成されるため、特にリブが薄肉である場合には、剛性及び強度の低下が懸念される。また、金型の凸部が繊維の流動を阻害したり、繊維破断の原因になったりする可能性がある。
【０００７】
上記した特許文献２に記載の技術では、予め互いに異なるプロセスでパネル部とリブ部を作成しておく必要があり、成形時の作業工程が増える。また、リブ部には短い繊維が使用されるので、成形品の機械特性が低下する可能性がある。
【０００８】
上記した特許文献３に記載の技術は、成形品の肉抜き溝に対応する形状を金型の表面に設けることで、繊維強化樹脂材料を射出成形する際に、繊維を肉抜き溝の方向に強く配向させるものであり、リブ中の繊維濃度や繊維長については特に考慮されていない。
【０００９】
本発明は、リブ等の薄肉の補強部において、繊維強化樹脂の充填不良、繊維濃度の低下、繊維長の低下を抑制し、軽量性と機械特性に優れた繊維強化樹脂構造部材を提供することを目的とする。
【課題を解決するための手段】
【００１０】
第１の態様に係る繊維強化樹脂構造部材は、繊維を含む熱可塑性樹脂で構成された本体部と、前記繊維を含む前記熱可塑性樹脂で構成され、前記本体部の表面に一体的に立設され、平板状部分である一般部が前記本体部より薄肉の補強部と、前記本体部に対する前記補強部の根元部から前記補強部の表面に渡って、前記補強部に一体的に設けられ、前記補強部の前記一般部より厚さの大きな繊維誘導部と、を有する。
【００１１】
この繊維強化樹脂構造部材では、本体部より薄肉の補強部に、該補強部の一般部より厚さの大きな繊維誘導部を設けることで、繊維を含む熱可塑性樹脂が、成形時に本体部から補強部に流入し易くなると共に、流入時に繊維が破断し難くなる。したがって、補強部での繊維濃度と、繊維長の低下の抑制が可能となる。
【００１２】
第２の態様は、第１の態様に係る繊維強化樹脂構造部材において、前記繊維の長さが、１ｍｍ以上５０ｍｍ以下である。
【００１３】
この繊維強化樹脂構造部材では、長さが１ｍｍ以上５０ｍｍ以下の繊維を含む熱可塑性樹脂が、補強部にも充填されている。このように、補強部が比較的長い繊維を含んでいるため、補強部の剛性及び強度を高めることができる。
【００１４】
第３の態様は、第１の態様又は第２の態様に係る繊維強化樹脂構造部材において、前記補強部の面方向は、前記本体部の成形時における前記熱可塑性樹脂の流れ方向と交差しており、前記繊維誘導部は、前記補強部における前記流れ方向の上流側の面に設けられた凸部を有している。
【００１５】
この繊維強化樹脂構造部材では、繊維誘導部が、補強部のうち、本体部の成形時における熱可塑性樹脂の流れ方向の上流側の面に設けられているので、成形時に繊維を含む熱可塑性樹脂が、本体部から補強部に円滑に流入し易い。
【００１６】
第４の態様は、第３の態様に係る繊維強化樹脂構造部材において、前記凸部が設けられている側における前記本体部に対する前記補強部の根元部には、前記補強部側から前記本体部側に向かうにしたがって肉厚が増加する肉盛り部が設けられている。
【００１７】
この繊維強化樹脂構造部材には、上記肉盛り部が設けられているので、繊維を含む熱可塑性樹脂が、成形時に本体部から補強部により流入し易くなると共に、流入時に繊維が破断し難くなる。したがって、補強部での繊維濃度を高め、特に比較的長い繊維の濃度を高めることができる。
【００１８】
第５の態様は、第３の態様又は第４の態様に係る繊維強化樹脂構造部材において、前記繊維誘導部が、前記補強部の高さ方向に直線的に延びている。
【００１９】
この繊維強化樹脂構造部材では、繊維誘導部が、補強部の高さ方向に直線的に延びているので、繊維が補強部の高さ方向に円滑に流入し、該高さ方向に配向される。したがって、本体部に対する補強部の倒れ方向における曲げ剛性及び曲げ強度を高めることができる。
【発明の効果】
【００２０】
本発明に係る繊維強化樹脂構造部材によれば、リブ等の薄肉の補強部において、繊維強化樹脂の充填不良、繊維濃度の低下、繊維長の低下を抑制し、軽量性と機械特性に優れた繊維強化樹脂構造部材を提供することができる。
【図面の簡単な説明】
【００２１】
【図１】第１実施形態に係る繊維強化樹脂構造部材を示す斜視図である。
【図２】繊維誘導部が設けられた補強部を示す、図１における２−２矢視拡大断面図である。
【図３】第２実施形態に係る繊維強化樹脂構造部材を示す拡大斜視図である。
【図４】第３実施形態に係る繊維強化樹脂構造部材を示す拡大斜視図である。
【図５】（Ａ）は第１実施形態に係る繊維強化樹脂構造部材の射出成形用の金型を示す斜視図である。（Ｂ）第２実施形態に係る繊維強化樹脂構造部材の射出成形用の金型を示す斜視図である。
【図６】（Ａ）は第１実施形態に係り、成形時における繊維及び熱可塑性樹脂の流れの状態を示す断面図である。（Ｂ）は第２実施形態に係り、成形時における繊維及び熱可塑性樹脂の流れの状態を示す断面図である。
【図７】（Ａ）は、従来例について、熱可塑性樹脂の充填中におけるリブ内部の繊維を可視化したシミュレーション画像である。（Ｂ）は、比較例についての同様のシミュレーション画像である。（Ｃ）は、第１実施形態についての同様のシミュレーション画像である。（Ｄ）は、第２実施形態についての同様のシミュレーション画像である。
【図８】（Ａ）は、数値シミュレーションにより得られた第１実施形態に係るリブ内部の充填途中の繊維を正面から見たシミュレーション画像である。（Ｂ）は、数値シミュレーションにより得られた第２実施形態に係るリブ内部の充填途中の繊維を正面から見たシミュレーション画像である。
【図９】従来例、比較例、第１実施形態及び第２実施形態についての重量平均繊維長を示す線図である。
【図１０】従来例、比較例、第１実施形態及び第２実施形態についての繊維体積含有率を示す線図である。
【発明を実施するための形態】
【００２２】
以下、本発明を実施するための形態を図面に基づき説明する。図面において、矢印Ｆは、成形時における熱可塑性樹脂の流れ方向を示している。
【００２３】
［第１実施形態］
図１において、本実施形態に係る繊維強化樹脂構造部材１０は、本体部１２と、補強部の一例としてのリブ１４と、繊維誘導部１６と、を有している。本体部１２、リブ１４及び繊維誘導部１６は、例えば射出成形により一体成形され、繊維１８（図６）を含む熱可塑性樹脂で構成されている。繊維１８の長さは、例えば１ｍｍ以上５０ｍｍ以下である。本体部１２は、例えば平板である。
【００２４】
図１において、リブ１４は、本体部１２の表面に一体的に立設され、一般部２２が本体部１２より薄肉に構成されている。リブ１４の面方向は、本体部１２の成形時における熱可塑性樹脂の流れ方向Ｆと交差している。ここで、一般部２２とは、リブ１４の平板状部分であり、一様な厚さＴ２２（図２）を有している。
【００２５】
具体的には、図１に示されるように、リブ１４は本体部１２の底面１２Ａに対して垂直に設けられている。本体部１２の厚さＴ１２（図１）は、リブ１４の一般部２２の厚さＴ２２よりも大きい。リブ１４の面方向（図１の幅Ｗ方向及び高さＨ方向）は、本体部１２の成形時における熱可塑性樹脂の流れ方向Ｆに対して、例えば直交している。
【００２６】
図１、図２において、繊維誘導部１６は、本体部１２に対するリブ１４の根元部からリブ１４の表面に渡って、リブ１４に一体的に設けられている。繊維誘導部１６は、リブ１４の高さＨ方向に、例えば直線的に延びている。高さＨ方向における繊維誘導部１６の長さは、繊維１８の平均繊維長以上であることが望ましい。本実施形態では、繊維誘導部１６は、リブ１４の上端から下端までに渡って設けられている。
【００２７】
図２に示されるように、繊維誘導部１６の厚さＴ１６は、リブ１４の一般部２２の厚さＴ２２より大きい。また、繊維誘導部１６は、リブ１４の幅Ｗ方向に、例えば一定の間隔Ｐで複数設けられている。間隔Ｐは、繊維１８の平均繊維長の半分以下としてもよい。リブ１４における繊維１８のムラを少なくするためである。なお、間隔Ｐは一定に限られず、場所によって変化してもよい。
【００２８】
また、繊維誘導部１６は、リブ１４における熱可塑性樹脂の流れ方向Ｆの上流側の面に設けられた凸部２６を有している。凸部２６の断面は、例えば半径Ｒの円弧状とされている。繊維誘導部１６は、一般部２２に対し凸部２６がビード状に肉盛りされ、厚さが増した部分と言うこともできる。凸部２６と一般部２２の境界も断面円弧形状のＲ面取り部とされている。凸部２６の厚さＴ２６は、一般部２２の厚さＴ２２の１．５倍以下である。図示の例では、凸部２６の厚さＴ２６は、一般部２２の厚さＴ２２とほぼ等しくなっている。
【００２９】
（作用）
本実施形態は、上記のように構成されており、以下その作用について説明する。図１において、本実施形態に係る繊維強化樹脂構造部材１０では、本体部１２より薄肉のリブ１４に、該リブ１４の一般部２２より厚さの大きな繊維誘導部１６を設けることで、繊維１８を含む熱可塑性樹脂が、成形時に本体部１２からリブ１４に流入し易くなると共に、流入時に繊維１８が破断し難くなる。したがって、リブ１４での繊維濃度と、繊維長の低下の抑制が可能となる。
【００３０】
また、本実施形態では、長さが１ｍｍ以上５０ｍｍ以下の繊維１８を含む熱可塑性樹脂が、リブ１４にも充填されている。このように、リブ１４が比較的長い繊維１８を含んでいるため、リブ１４の剛性及び強度を高めることができる。
【００３１】
更に、本実施形態では、繊維誘導部１６が、リブ１４のうち、本体部１２の成形時における熱可塑性樹脂の流れ方向Ｆの上流側の面に設けられているので、成形時に繊維１８を含む熱可塑性樹脂が、本体部１２からリブ１４に円滑に流入し易い。
【００３２】
また、本実施形態では、繊維誘導部１６が、リブ１４の高さＨ方向に直線的に延びているので、繊維１８がリブ１４の高さＨ方向に円滑に流入し、該高さＨ方向に配向される。したがって、本体部１２に対するリブ１４の倒れ方向Ａ（図１）における曲げ剛性及び曲げ強度を高めることができる。
【００３３】
このように、本実施形態によれば、リブ等の薄肉のリブ１４において、繊維強化樹脂の充填不良、繊維濃度の低下、繊維長の低下を抑制し、軽量性と機械特性に優れた繊維強化樹脂構造部材１０を提供することができる。
【００３４】
［第２実施形態］
図３において、本実施形態に係る繊維強化樹脂構造部材２０では、凸部２６が設けられている側における本体部１２に対するリブ１４の根元部に、リブ１４側から本体部１２側に向かうにしたがって肉厚が増加する肉盛り部２４が設けられている。凸部２６が設けられている側とは、リブ１４における熱可塑性樹脂の流れ方向Ｆの上流側を意味する。肉盛り部２４は、例えば断面円弧形状のＲ面取り部とされている。凸部２６の上端部は、肉盛り部２４と一体化している。
【００３５】
本実施形態では、上記肉盛り部２４が設けられているので、繊維１８を含む熱可塑性樹脂が、成形時に本体部１２からリブ１４により流入し易くなると共に、流入時に繊維１８が破断し難くなる。したがって、リブ１４での繊維濃度を高め、特に比較的長い繊維１８の濃度を高めることができる。
【００３６】
他の部分については、第１実施形態と同様であるので、同一の部分には図面に同一の符号を付し、説明を省略する。
【００３７】
［第３実施形態］
図４において、本実施形態に係る繊維強化樹脂構造部材３０では、凸部３６が、本体部１２の下面１２Ａから下方に向かって先細り状に形成され、リブ１４の下端に至る前に消失している。本体部１２の下面１２Ａからの凸部３６の長さＨ３６は、平均繊維長以上であることが望ましい。これは成形時に本体部１２から凸部３６に繊維が流動し易く、凸部３６に繊維１８が真っ直ぐ入り易くなるからである。なお、凸部３６の形状は先細り状に限られず、第１実施形態及び第２実施形態と同様に一定幅で延びていてもよい。
【００３８】
［繊維強化樹脂構造部材の製造方法］
ここで、図５（Ａ）、図６（Ａ）を参照して、第１実施形態に係る繊維強化樹脂構造部材１０の製造方法について説明する。ここでは、上型４０、下型４２，４４を用いて、繊維強化樹脂構造部材１０を射出成形するためのキャビティ３２，３４を形成している。キャビティ３２は本体部１２（図１）に対応し、キャビティ３４はリブ１４に対応している。キャビティ３４は、下型４２，４４により形成される。
【００３９】
下型４２には、一般部２２（図１）を成形するための平面部４２Ａと、凸部２６（図１）を成形するための断面円弧状の溝部４２Ｂとが設けられている。下型４４のうち、平面部４２Ａと溝部４２Ｂに対向する面は、平坦とされている。
【００４０】
図６（Ａ）に示されるように、上型４０、下型４２，４４を型締めして、キャビティ３２に対し流れ方向Ｆに、繊維１８を含む熱可塑性樹脂を注入すると、該熱可塑性樹脂がキャビティ３２，３４に充填される。このとき、流れ方向Ｆの上流側に位置する下型４２に溝部４２Ｂが形成されているので、繊維１８を含む熱可塑性樹脂が、キャビティ３４に流入し易く、流入時に繊維１８が破断し難くなる。したがって、キャビティ３４で成形されるリブ１４での繊維濃度と、繊維長の低下の抑制が可能となる。
【００４１】
次に、図５（Ｂ）、図６（Ｂ）を参照して、第２実施形態に係る繊維強化樹脂構造部材２０の製造方法について説明する。下型４６には、一般部２２（図１）を成形するための平面部４６Ａと、凸部２６（図１）を成形するための断面円弧状の溝部４６Ｂと、肉盛り部２４（図３）を成形するための断面円弧状のＲ面取り部４６Ｃとが設けられている。キャビティ３４は、下型４６，４４により形成される。
【００４２】
図６（Ｂ）に示されるように、上型４０、下型４６，４４を型締めして、キャビティ３２に対し流れ方向Ｆに、繊維１８を含む熱可塑性樹脂を注入すると、該熱可塑性樹脂がキャビティ３２，３４に充填される。このとき、流れ方向Ｆの上流側に位置する下型４６に断面円弧状のＲ面取り部４６Ｃが設けられているので、繊維１８を含む熱可塑性樹脂が、キャビティ３４に更に流入し易くなり、流入時に繊維１８が破断し難くなる。したがって、キャビティ３４で成形されるリブ１４での繊維濃度と、繊維長の低下のより一層の抑制が可能となる。
【００４３】
（検証例）
従来例、比較例、第１実施形態及び第２実施形態に係る繊維強化樹脂構造部材について、数値シミュレーションを行った。共通の条件は次のとおりである。
【００４４】
本体部の矢印Ｆ方向の長さ      ５０ｍｍ
本体部の幅                    ２０ｍｍ
本体部の厚さ（Ｔ１２）          ３ｍｍ
本体部の上流側端面からリブまで
の距離                          ２０ｍｍ
リブの幅（Ｗ）                ２０ｍｍ
リブの高さ（Ｈ）              ２０ｍｍ
リブの一般部の厚さ（Ｔ２２）    １ｍｍ
凸部の曲率半径（Ｒ）            １ｍｍ
凸部の間隔（Ｐ）                ５ｍｍ
繊維の直径                    ２０μｍ
繊維の初期長さ                １０ｍｍ
繊維の曲げ弾性率            ２３０ＧＰａ
繊維濃度                      １０％
熱可塑性樹脂の流入速度        ５０ｃｃ／ｓ
流入位置の樹脂温度          ２８０℃
金型温度                    １２０℃
熱可塑性樹脂の物性          繊維を含有したポリアミド６相当
【００４５】
繊維は、球の連結体で表現されたBead Model (S. Yamamoto, T. Matsuoka, A method for dynamic simulation of rigid and flexible fibers in a flow field, The Journal of Chemical Physics, 98 (1993), pp. 644-650) を用いてモデル化した。
【００４６】
繊維内の球間の結合において生じる応力が破断強度を超過した場合に、その結合を解除することで、繊維破断を表現した。
【００４７】
数値シミュレーションの結果は、図７から図１０に示されるとおりである。図７（Ａ）〜（Ｄ）は、従来例、比較例、第１実施形態及び第２実施形態について、それぞれ熱可塑性樹脂の充填中におけるリブの内部の繊維を可視化したシミュレーション画像である。図７における色の濃淡については、色が薄くなるほど繊維長が長いことを示している。また、矢印は、成形時における熱可塑性樹脂の流れ方向（図１等の流れ方向Ｆ）を示している。
【００４８】
図８（Ａ）は、第１実施形態に係るリブ内部の充填途中の繊維を正面から見たシミュレーション画像である。図８（Ｂ）は、第２実施形態に係るリブ内部の充填途中の繊維を正面から見たシミュレーション画像である。また、従来例、比較例、第１実施形態及び第２実施形態について、図９は重量平均繊維長を示し、図１０は繊維体積含有率を示している。図８において、色が白い部分は繊維が少ないことを示している。
【００４９】
従来例では、リブが一様の厚さに形成されており、繊維誘導部は設けられていない。比較例では、リブと本体部との境界部、かつ熱可塑性樹脂の流れ方向の上流側に肉盛り部（Ｒ面取り部）が設けられており、繊維誘導部は設けられていない。
【００５０】
従来例（図７（Ａ）、図９）と比較例（図７（Ｂ）、図９）を比較すると、比較例は従来例よりもリブ内の繊維長が短くなっている。このことから、比較例の場合、肉盛り部が設けられているにもかかわらず、長い繊維がリブに入っていないことがわかる。また、従来例と、第１実施形態（図７（Ｃ）、図８（Ａ）、図９）と、第２実施形態（図７（Ｄ）、図８（Ｂ）、図９）とを比較すると、凸部（繊維誘導部）が設けられている第１実施形態及び第２実施形態では、従来例と比べて、リブ中の重量平均繊維長と繊維体積含有率（繊維濃度）が共に増大していることがわかる。このことから、第１実施形態及び第２実施形態では、成形時に繊維が過度に破断することなくリブに流入していることを意味している。なお、肉盛り部（Ｒ面取り部）が設けられた第２実施形態は、肉盛り部のない第１実施形態よりも、リブ中の重量平均繊維長と繊維体積含有率（繊維濃度）が増大している。
【００５１】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００５２】
補強部の一例としてリブ１４を挙げたが、補強部はリブ１４に限られず、例えば箱体において底面の辺から立設される縦壁であってもよい。また本体部１２は平板に限られず、基部と、該基部に立設される柱状のボスであってもよい（図示せず）。つまり、ボスの補強部として、繊維誘導部１６を有するリブ１４を設けてもよい。
【００５３】
繊維誘導部１６は、断面円弧状の凸部２６に限られず、他の断面形状の凸部（図示せず）であってもよい。
【符号の説明】
【００５４】
１０  繊維強化樹脂構造部材
１２  本体部
１４  リブ（補強部）
１６  繊維誘導部
１８  繊維
２０  繊維強化樹脂構造部材
２２  一般部
２４  肉盛り部
２６  凸部
３０  繊維強化樹脂構造部材
３６  凸部
【図１】
2019198965.tif 000003
【図２】
2019198965.tif 000004
【図３】
2019198965.tif 000005
【図４】
2019198965.tif 000006
【図５】
2019198965.tif 000007
【図６】
2019198965.tif 000008
【図７】
2019198965.tif 000009
【図８】
2019198965.tif 000010
【図９】
2019198965.tif 000011
【図１０】
2019198965.tif 000012